(57)【特許請求の範囲】
【請求項１】
基板に対してフラッシュ光を照射することによって該基板を加熱する熱処理装置であって、
基板を収容するチャンバーと、
前記チャンバー内にて基板を保持する保持部と、
前記チャンバー内にて前記保持部に保持された基板の表面にフラッシュ光を照射するフラッシュランプと、
前記チャンバー内にアンモニアを供給してアンモニア雰囲気を形成する雰囲気形成手段と、
前記チャンバーの開口を覆い、前記フラッシュランプから出射されたフラッシュ光を透過する石英窓と、
を備え、
前記チャンバーの内壁面および前記石英窓の内壁面の一部に酸化チタンのコーティング膜が成膜されることを特徴とする熱処理装置。
【請求項２】
請求項１記載の熱処理装置において、
前記コーティング膜にシリコンおよび窒素の少なくともいずれか一方を添加することを特徴とする熱処理装置。
【請求項３】
請求項１記載の熱処理装置において、
前記フラッシュランプは、分光分布にて波長２００ｎｍ〜３００ｎｍの範囲内にピークを有するフラッシュ光を照射することを特徴とする熱処理装置。
【請求項４】
請求項１記載の熱処理装置において、
前記フラッシュランプは、分光分布にて波長５００ｎｍに対する波長３００ｎｍの相対強度が２０％以上であるフラッシュ光を照射することを特徴とする熱処理装置。
【発明の詳細な説明】
【技術分野】
【０００１】
本発明は、半導体ウェハー等の薄板状精密電子基板（以下、単に「基板」と称する）に対してフラッシュ光を照射することによって該基板を加熱する熱処理装置に関する。
【背景技術】
【０００２】
従来より、電界効果トランジスタ（ＦＥＴ）のゲート絶縁膜としては、二酸化ケイ素（ＳｉＯ２）が一般的に用いられてきたが、素子の微細化に伴ってゲート絶縁膜の薄膜化が進むにつれてリーク電流の増大が問題となっていた。このため、例えば特許文献１に開示されるように、ゲート絶縁膜として二酸化ケイ素よりも誘電率の高い材料（高誘電率材料）を使用するとともに、ゲート電極に金属を用いたメタルゲート電極の開発が進められている。
【０００３】
ところが、高誘電率材料を堆積して成膜した高誘電率ゲート絶縁膜(high-k膜)には多くの点欠陥等の欠陥が含まれており、そのような欠陥はリーク電流の原因となる。高誘電率ゲート絶縁膜中の欠陥を低減するには、堆積後に熱処理(PDA:Post Deposition Anneal)を行って欠陥を消滅させたり、窒素を導入して欠陥を不活性化（窒化処理）する方法等がある。
【０００４】
高誘電率ゲート絶縁膜の窒化処理を行う手法として、高誘電率ゲート絶縁膜を成膜した基板に対してアンモニア雰囲気中にてフラッシュ光を照射して短時間加熱を行う手法が検討されている。照射時間が極めて短い（１秒未満）フラッシュ光を照射するフラッシュランプアニール（ＦＬＡ）であれば、高誘電率ゲート絶縁膜の下地に形成されている二酸化ケイ素の窒化を防ぐことができ、デバイス特性の劣化を防止しつつ窒化処理を促進することができる。
【先行技術文献】
【特許文献】
【０００５】
【特許文献１】特開２０１１−７７４２１号公報
【発明の概要】
【発明が解決しようとする課題】
【０００６】
しかしながら、高誘電率ゲート絶縁膜を成膜した基板を収容したプロセスチャンバー内にアンモニア雰囲気を形成してフラッシュランプアニールを実行すると、チャンバーの内壁面へのアンモニア分子の付着が生じる。メンテナンス時等にチャンバーを大気開放するときには、チャンバー内壁面に付着したアンモニアを除去しなければならない。従来は、チャンバーを大気開放する前にチャンバーに対する真空排気と窒素ガス充填とを繰り返し１０回以上行うことにより、チャンバー内壁面に付着したアンモニアを取り除いていた。このため、チャンバーを大気開放するまでに相当の長時間を要することとなり、その結果メンテナンス時間全体も長時間になるという問題が生じていた。
【０００７】
本発明は、上記課題に鑑みてなされたものであり、チャンバーの内壁面へのアンモニアの付着を抑制することができる熱処理装置を提供することを目的とする。
【課題を解決するための手段】
【０００８】
上記課題を解決するため、請求項１の発明は、基板に対してフラッシュ光を照射することによって該基板を加熱する熱処理装置において、基板を収容するチャンバーと、前記チャンバー内にて基板を保持する保持部と、前記チャンバー内にて前記保持部に保持された基板の表面にフラッシュ光を照射するフラッシュランプと、前記チャンバー内にアンモニアを供給してアンモニア雰囲気を形成する雰囲気形成手段と、前記チャンバーの開口を覆い、前記フラッシュランプから出射されたフラッシュ光を透過する石英窓と、を備え、前記チャンバーの内壁面および前記石英窓の内壁面の一部に酸化チタンのコーティング膜が成膜されることを特徴とする。
【００１０】
また、請求項２の発明は、請求項１の発明に係る熱処理装置において、前記コーティング膜にシリコンおよび窒素の少なくともいずれか一方を添加することを特徴とする。
【００１１】
また、請求項３の発明は、請求項１の発明に係る熱処理装置において、前記フラッシュランプは、分光分布にて波長２００ｎｍ〜３００ｎｍの範囲内にピークを有するフラッシュ光を照射することを特徴とする。
【００１２】
また、請求項４の発明は、請求項１の発明に係る熱処理装置において、前記フラッシュランプは、分光分布にて波長５００ｎｍに対する波長３００ｎｍの相対強度が２０％以上であるフラッシュ光を照射することを特徴とする。
【発明の効果】
【００１３】
請求項１から請求項４の発明によれば、チャンバーの内壁面および前記石英窓の内壁面の一部に酸化チタンのコーティング膜が成膜されるため、アンモニアが付着したコーティング膜にフラッシュランプからフラッシュ光が照射されたときに酸化チタンの光触媒作用によってアンモニアが分解されて除去され、チャンバーの内壁面へのアンモニアの付着を抑制することができる。
【００１５】
特に、請求項２の発明によれば、コーティング膜にシリコンおよび窒素の少なくともいずれか一方を添加するため、フラッシュ光の主たる波長成分が可視光である場合にもコーティング膜に光触媒作用を発現させることができる。
【００１６】
特に、請求項３の発明によれば、フラッシュランプは、分光分布にて波長２００ｎｍ〜３００ｎｍの範囲内にピークを有するフラッシュ光を照射するため、酸化チタンのコーティング膜には主たる波長成分が紫外光のフラッシュ光が照射されることとなり、コーティング膜に光触媒作用を発現させることができる。
【００１７】
特に、請求項４の発明によれば、フラッシュランプは、分光分布にて波長５００ｎｍに対する波長３００ｎｍの相対強度が２０％以上であるフラッシュ光を照射するため、酸化チタンのコーティング膜には主たる波長成分が紫外光のフラッシュ光が照射されることとなり、コーティング膜に光触媒作用を発現させることができる。
【図面の簡単な説明】
【００１８】
【図１】本発明に係る熱処理装置の構成を示す縦断面図である。
【図２】保持部の全体外観を示す斜視図である。
【図３】保持部を上面から見た平面図である。
【図４】保持部を側方から見た側面図である。
【図５】移載機構の平面図である。
【図６】移載機構の側面図である。
【図７】複数のハロゲンランプの配置を示す平面図である。
【図８】フラッシュランプの駆動回路を示す図である。
【図９】第１実施形態のフラッシュランプから放射されるフラッシュ光の分光分布を示す図である。
【図１０】チャンバーの内壁面に成膜した酸化チタンのコーティング膜の作用を模式的に示す図である。
【発明を実施するための形態】
【００１９】
以下、図面を参照しつつ本発明の実施の形態について詳細に説明する。
【００２０】
＜第１実施形態＞
図１は、本発明に係る熱処理装置１の構成を示す縦断面図である。本実施形態の熱処理装置１は、高誘電率ゲート絶縁膜（high-k膜）が成膜された半導体の基板Ｗに対してアンモニア雰囲気中にてフラッシュ光を照射することによって当該高誘電率ゲート絶縁膜の窒化を促進するフラッシュランプアニール（ＦＬＡ）装置である。なお、図１および以降の各図においては、理解容易のため、必要に応じて各部の寸法や数を誇張または簡略化して描いている。
【００２１】
熱処理装置１は、基板Ｗを収容するチャンバー６と、複数のフラッシュランプＦＬを内蔵するフラッシュ加熱部５と、複数のハロゲンランプＨＬを内蔵するハロゲン加熱部４と、シャッター機構２と、を備える。チャンバー６の上側にフラッシュ加熱部５が設けられるとともに、下側にハロゲン加熱部４が設けられている。熱処理装置１は、チャンバー６の内部に、基板Ｗを水平姿勢に保持する保持部７と、保持部７と装置外部との間で基板Ｗの受け渡しを行う移載機構１０と、を備える。また、熱処理装置１は、チャンバー６の内部にアンモニア（ＮＨ３）を供給するアンモニア供給機構１８０を備える。さらに、熱処理装置１は、シャッター機構２、アンモニア供給機構１８０、ハロゲン加熱部４、フラッシュ加熱部５およびチャンバー６に設けられた各動作機構を制御して基板Ｗの熱処理を実行させる制御部３を備える。
【００２２】
チャンバー６は、筒状のチャンバー側部６１の上下に石英製のチャンバー窓を装着して構成されている。チャンバー側部６１は上下が開口された概略筒形状を有しており、上側開口には上側チャンバー窓６３が装着されて閉塞され、下側開口には下側チャンバー窓６４が装着されて閉塞されている。チャンバー６の天井部を構成する上側チャンバー窓６３は、石英により形成された円板形状部材であり、フラッシュ加熱部５から出射されたフラッシュ光をチャンバー６内に透過する石英窓として機能する。また、チャンバー６の床部を構成する下側チャンバー窓６４も、石英により形成された円板形状部材であり、ハロゲン加熱部４からの光をチャンバー６内に透過する石英窓として機能する。特に、フラッシュ光をチャンバー６内に透過する上側チャンバー窓６３は、波長３００ｎｍ以下の紫外域においても高い透過率を有する合成石英にて形成されている。
【００２３】
また、チャンバー側部６１の内側の壁面の上部には反射リング６８が装着され、下部には反射リング６９が装着されている。反射リング６８，６９は、ともに円環状に形成されている。上側の反射リング６８は、チャンバー側部６１の上側から嵌め込むことによって装着される。一方、下側の反射リング６９は、チャンバー側部６１の下側から嵌め込んで図示省略のビスで留めることによって装着される。すなわち、反射リング６８，６９は、ともに着脱自在にチャンバー側部６１に装着されるものである。チャンバー６の内側空間、すなわち上側チャンバー窓６３、下側チャンバー窓６４、チャンバー側部６１および反射リング６８，６９によって囲まれる空間が熱処理空間６５として規定される。
【００２４】
チャンバー側部６１に反射リング６８，６９が装着されることによって、チャンバー６の内壁面に凹部６２が形成される。すなわち、チャンバー側部６１の内壁面のうち反射リング６８，６９が装着されていない中央部分と、反射リング６８の下端面と、反射リング６９の上端面とで囲まれた凹部６２が形成される。凹部６２は、チャンバー６の内壁面に水平方向に沿って円環状に形成され、基板Ｗを保持する保持部７を囲繞する。
【００２５】
チャンバー側部６１および反射リング６８，６９は、強度と耐熱性に優れた金属材料（例えば、ステンレススチール）にて形成されている。また、反射リング６８，６９を含むチャンバー６の内壁面は酸化チタン（ＴｉＯ２）によってコーティングされているが、これについてはさらに後述する。
【００２６】
また、チャンバー側部６１には、チャンバー６に対して基板Ｗの搬入および搬出を行うための搬送開口部（炉口）６６が形設されている。搬送開口部６６は、ゲートバルブ８５によって開閉可能とされている。搬送開口部６６は凹部６２の外周面に連通接続されている。このため、ゲートバルブ８５が搬送開口部６６を開放しているときには、搬送開口部６６から凹部６２を通過して熱処理空間６５への基板Ｗの搬入および熱処理空間６５からの基板Ｗの搬出を行うことができる。また、ゲートバルブ８５が搬送開口部６６を閉鎖するとチャンバー６内の熱処理空間６５が密閉空間とされる。
【００２７】
また、チャンバー６の内壁上部には熱処理空間６５に所定のガスを供給するガス供給孔８１が形設されている。ガス供給孔８１は、凹部６２よりも上側位置に形設されており、反射リング６８に設けられていても良い。ガス供給孔８１はチャンバー６の側壁内部に円環状に形成された緩衝空間８２を介してガス供給管８３に連通接続されている。ガス供給管８３はアンモニア供給機構１８０に接続される。詳細には、ガス供給管８３は二叉に分岐され、その一方は窒素ガス供給源１８５に接続され、他方はアンモニア供給源１８９に接続される。ガス供給管８３の二叉に分岐された経路のうち窒素ガス供給源１８５に接続された配管にはバルブ１８３および流量調整弁１８１が介挿され、アンモニア供給源１８９に接続された配管にはバルブ１８７および流量調整弁１８６が介挿されている。
【００２８】
バルブ１８３が開放されると、窒素ガス供給源１８５からガス供給管８３を通って緩衝空間８２に窒素ガス（Ｎ２）が送給される。ガス供給管８３を流れる窒素ガスの流量は流量調整弁１８１によって調整される。また、バルブ１８７が開放されると、アンモニア供給源１８９からガス供給管８３を通って緩衝空間８２にアンモニアガス（ＮＨ３）が送給される。ガス供給管８３を流れるアンモニアの流量は流量調整弁１８６によって調整される。緩衝空間８２に流入したガスは、ガス供給孔８１よりも流体抵抗の小さい緩衝空間８２内を拡がるように流れてガス供給孔８１から熱処理空間６５内へと供給される。
【００２９】
これらの窒素ガス供給源１８５、バルブ１８３、流量調整弁１８１、アンモニア供給源１８９、バルブ１８７、流量調整弁１８６、ガス供給管８３、緩衝空間８２およびガス供給孔８１によってアンモニア供給機構１８０が構成される。バルブ１８３およびバルブ１８７の双方を開放することによって、チャンバー６にアンモニアと窒素ガスとの混合ガスを供給することができる。アンモニア供給機構１８０がチャンバー６に供給する混合ガス中に含まれるアンモニアの濃度は約１０vol.％以下であり、本実施形態では２．５vol.％である。
【００３０】
一方、チャンバー６の内壁下部には熱処理空間６５内の気体を排気するガス排気孔８６が形設されている。ガス排気孔８６は、凹部６２よりも下側位置に形設されており、反射リング６９に設けられていても良い。ガス排気孔８６はチャンバー６の側壁内部に円環状に形成された緩衝空間８７を介してガス排気管８８に連通接続されている。ガス排気管８８は排気部１９０に接続されている。また、ガス排気管８８の経路途中にはバルブ８９が介挿されている。バルブ８９が開放されると、熱処理空間６５の気体がガス排気孔８６から緩衝空間８７を経てガス排気管８８へと排出される。なお、ガス供給孔８１およびガス排気孔８６は、チャンバー６の周方向に沿って複数設けられていても良いし、スリット状のものであっても良い。
【００３１】
また、搬送開口部６６の先端にも熱処理空間６５内の気体を排出するガス排気管１９１が接続されている。ガス排気管１９１はバルブ１９２を介して排気部１９０に接続されている。バルブ１９２を開放することによって、搬送開口部６６を介してチャンバー６内の気体が排気される。
【００３２】
排気部１９０は真空ポンプを備える。アンモニア供給機構１８０から熱処理空間６５に何らのガス供給を行うことなく、排気部１９０を作動させてバルブ８９を開放することにより、熱処理空間６５の気体を排出してチャンバー６内を大気圧未満の真空雰囲気にまで減圧することができる。一方、アンモニア供給機構１８０から熱処理空間６５に処理ガスを供給しつつ、排気部１９０を作動させてバルブ８９を開放すれば、熱処理空間６５の雰囲気置換を行うことができる。具体的には、アンモニア供給機構１８０および排気部１９０によって、チャンバー６内の熱処理空間６５にアンモニア雰囲気を形成することができる。すなわち、排気部１９０によって熱処理空間６５から排気を行いつつ、アンモニア供給機構１８０から熱処理空間６５にアンモニアと希釈ガスとしての窒素ガスとの混合ガスを供給することにより、熱処理空間６５に所定のアンモニア濃度（本実施形態では約２．５vol.％）のアンモニア雰囲気を形成することができる。
【００３３】
図２は、保持部７の全体外観を示す斜視図である。また、図３は保持部７を上面から見た平面図であり、図４は保持部７を側方から見た側面図である。保持部７は、基台リング７１、連結部７２およびサセプター７４を備えて構成される。基台リング７１、連結部７２およびサセプター７４はいずれも石英にて形成されている。すなわち、保持部７の全体が石英にて形成されている。
【００３４】
基台リング７１は円環形状の石英部材である。基台リング７１は凹部６２の底面に載置されることによって、チャンバー６の壁面に支持されることとなる（図１参照）。円環形状を有する基台リング７１の上面に、その周方向に沿って複数の連結部７２（本実施形態では４個）が立設される。連結部７２も石英の部材であり、溶接によって基台リング７１に固着される。なお、基台リング７１の形状は、円環形状から一部が欠落した円弧状であっても良い。
【００３５】
平板状のサセプター７４は基台リング７１に設けられた４個の連結部７２によって支持される。サセプター７４は石英にて形成された略円形の平板状部材である。サセプター７４の直径は基板Ｗの直径よりも大きい。すなわち、サセプター７４は、基板Ｗよりも大きな平面サイズを有する。サセプター７４の上面には複数個（本実施形態では５個）のガイドピン７６が立設されている。５個のガイドピン７６はサセプター７４の外周円と同心円の周上に沿って設けられている。５個のガイドピン７６を配置した円の径は基板Ｗの径よりも若干大きい。各ガイドピン７６も石英にて形成されている。なお、ガイドピン７６は、サセプター７４と一体に石英のインゴットから加工するようにしても良いし、別途に加工したものをサセプター７４に溶接等によって取り付けるようにしても良い。
【００３６】
基台リング７１に立設された４個の連結部７２とサセプター７４の周縁部の下面とが溶接によって固着される。すなわち、サセプター７４と基台リング７１とは連結部７２によって固定的に連結されており、保持部７は石英の一体成形部材となる。このような保持部７の基台リング７１がチャンバー６の壁面に支持されることによって、保持部７がチャンバー６に装着される。保持部７がチャンバー６に装着された状態においては、略円板形状のサセプター７４は水平姿勢（法線が鉛直方向と一致する姿勢）となる。チャンバー６に搬入された基板Ｗは、チャンバー６に装着された保持部７のサセプター７４の上に水平姿勢にて載置されて保持される。基板Ｗは、５個のガイドピン７６によって形成される円の内側に載置されることにより、水平方向の位置ずれが防止される。なお、ガイドピン７６の個数は５個に限定されるものではなく、基板Ｗの位置ずれを防止できる数であれば良い。
【００３７】
また、図２および図３に示すように、サセプター７４には、上下に貫通して開口部７８および切り欠き部７７が形成されている。切り欠き部７７は、熱電対を使用した接触式温度計１３０のプローブ先端部を通すために設けられている。一方、開口部７８は、放射温度計１２０がサセプター７４に保持された基板Ｗの下面から放射される放射光（赤外光）を受光するために設けられている。さらに、サセプター７４には、後述する移載機構１０のリフトピン１２が基板Ｗの受け渡しのために貫通する４個の貫通孔７９が穿設されている。なお、熱処理装置１のチャンバー６内にはアンモニア雰囲気が形成されるため、放射温度計１２０の測定波長域は赤外域におけるアンモニアの吸収波長域（２μｍ前後、３μｍ前後および５．５μｍ〜７μｍ）を含まないことが好ましい。
【００３８】
図５は、移載機構１０の平面図である。また、図６は、移載機構１０の側面図である。移載機構１０は、２本の移載アーム１１を備える。移載アーム１１は、概ね円環状の凹部６２に沿うような円弧形状とされている。それぞれの移載アーム１１には２本のリフトピン１２が立設されている。各移載アーム１１は水平移動機構１３によって回動可能とされている。水平移動機構１３は、一対の移載アーム１１を保持部７に対して基板Ｗの移載を行う移載動作位置（図５の実線位置）と保持部７に保持された基板Ｗと平面視で重ならない退避位置（図５の二点鎖線位置）との間で水平移動させる。水平移動機構１３としては、個別のモータによって各移載アーム１１をそれぞれ回動させるものであっても良いし、リンク機構を用いて１個のモータによって一対の移載アーム１１を連動させて回動させるものであっても良い。
【００３９】
また、一対の移載アーム１１は、昇降機構１４によって水平移動機構１３とともに昇降移動される。昇降機構１４が一対の移載アーム１１を移載動作位置にて上昇させると、計４本のリフトピン１２がサセプター７４に穿設された貫通孔７９（図２，３参照）を通過し、リフトピン１２の上端がサセプター７４の上面から突き出る。一方、昇降機構１４が一対の移載アーム１１を移載動作位置にて下降させてリフトピン１２を貫通孔７９から抜き取り、水平移動機構１３が一対の移載アーム１１を開くように移動させると各移載アーム１１が退避位置に移動する。一対の移載アーム１１の退避位置は、保持部７の基台リング７１の直上である。基台リング７１は凹部６２の底面に載置されているため、移載アーム１１の退避位置は凹部６２の内側となる。なお、移載機構１０の駆動部（水平移動機構１３および昇降機構１４）が設けられている部位の近傍にも図示省略の排気機構が設けられており、移載機構１０の駆動部周辺の雰囲気がチャンバー６の外部に排出されるように構成されている。
【００４０】
図１に戻り、チャンバー６の上方に設けられたフラッシュ加熱部５は、筐体５１の内側に、複数本（本実施形態では３０本）のキセノンフラッシュランプＦＬからなる光源と、その光源の上方を覆うように設けられたリフレクタ５２と、を備えて構成される。また、フラッシュ加熱部５の筐体５１の底部にはランプ光放射窓５３が装着されている。フラッシュ加熱部５の床部を構成するランプ光放射窓５３は、石英により形成された板状の石英窓である。ランプ光放射窓５３も、上側チャンバー窓６３と同じ合成石英にて形成されている。フラッシュ加熱部５がチャンバー６の上方に設置されることにより、ランプ光放射窓５３が上側チャンバー窓６３と相対向することとなる。フラッシュランプＦＬはチャンバー６の上方からランプ光放射窓５３および上側チャンバー窓６３を介して熱処理空間６５にフラッシュ光を照射する。
【００４１】
複数のフラッシュランプＦＬは、それぞれが長尺の円筒形状を有する棒状ランプであり、それぞれの長手方向が保持部７に保持される基板Ｗの主面に沿って（つまり水平方向に沿って）互いに平行となるように平面状に配列されている。よって、フラッシュランプＦＬの配列によって形成される平面も水平面である。
【００４２】
図８は、フラッシュランプＦＬの駆動回路を示す図である。同図に示すように、コンデンサ９３と、コイル９４と、フラッシュランプＦＬと、ＩＧＢＴ（絶縁ゲートバイポーラトランジスタ）９６とが直列に接続されている。また、図８に示すように、制御部３は、パルス発生器３１および波形設定部３２を備えるとともに、入力部３３に接続されている。入力部３３としては、キーボード、マウス、タッチパネル等の種々の公知の入力機器を採用することができる。入力部３３からの入力内容に基づいて波形設定部３２がパルス信号の波形を設定し、その波形に従ってパルス発生器３１がパルス信号を発生する。
【００４３】
フラッシュランプＦＬは、その内部にキセノンガスが封入されその両端部に陽極および陰極が配設された棒状のガラス管（放電管）９２と、該ガラス管９２の外周面上に付設されたトリガー電極９１とを備える。コンデンサ９３には、電源ユニット９５によって所定の電圧が印加され、その印加電圧（充電電圧）に応じた電荷が充電される。また、トリガー電極９１にはトリガー回路９７から高電圧を印加することができる。トリガー回路９７がトリガー電極９１に電圧を印加するタイミングは制御部３によって制御される。
【００４４】
ＩＧＢＴ９６は、ゲート部にＭＯＳＦＥＴ（Metal Oxide Semiconductor Field effect transistor）を組み込んだバイポーラトランジスタであり、大電力を取り扱うのに適したスイッチング素子である。ＩＧＢＴ９６のゲートには制御部３のパルス発生器３１からパルス信号が印加される。ＩＧＢＴ９６のゲートに所定値以上の電圧（Highの電圧）が印加されるとＩＧＢＴ９６がオン状態となり、所定値未満の電圧（Lowの電圧）が印加されるとＩＧＢＴ９６がオフ状態となる。このようにして、フラッシュランプＦＬを含む駆動回路はＩＧＢＴ９６によってオンオフされる。ＩＧＢＴ９６がオンオフすることによってフラッシュランプＦＬと対応するコンデンサ９３との接続が断続される。
【００４５】
コンデンサ９３が充電された状態でＩＧＢＴ９６がオン状態となってガラス管９２の両端電極に高電圧が印加されたとしても、キセノンガスは電気的には絶縁体であることから、通常の状態ではガラス管９２内に電気は流れない。しかしながら、トリガー回路９７がトリガー電極９１に高電圧を印加して絶縁を破壊した場合には両端電極間の放電によってガラス管９２内に電流が瞬時に流れ、そのときのキセノンの原子あるいは分子の励起によって光が放出される。
【００４６】
第１実施形態のフラッシュランプＦＬは、紫外域の波長成分を比較的多く含んだフラッシュ光を放射する。図９は、第１実施形態のフラッシュランプＦＬから放射されるフラッシュ光の分光分布を示す図である。同図に示すように、第１実施形態のフラッシュランプＦＬから放射されるフラッシュ光は、分光分布にて波長２００ｎｍ〜３００ｎｍの範囲内にピークを有する。また、フラッシュランプＦＬから放射されるフラッシュ光は、分光分布にて波長５００ｎｍに対する波長３００ｎｍの相対強度が２０％以上である。図９に示すような分光分布は、ガラス管９２内に封入するキセノンガスの成分やガス圧の調整によって得ることができる。なお、ガラス管９２も波長３００ｎｍ以下の紫外域において高い透過率を有する合成石英にて形成するのが好ましい。
【００４７】
また、本実施形態においては、フラッシュランプＦＬからのフラッシュ光を透過するランプ光放射窓５３および上側チャンバー窓６３が合成石英にて形成されている。合成石英は、波長３００ｎｍ以下の紫外線に対しても高い透過率を有している。その結果、フラッシュランプＦＬから出射されてチャンバー６内の基板Ｗに照射されるフラッシュ光の分光分布は、波長２００ｎｍ〜３００ｎｍの範囲内にピークを有するとともに、波長５００ｎｍに対する波長３００ｎｍの相対強度が２０％以上となる。
【００４８】
また、図１のリフレクタ５２は、複数のフラッシュランプＦＬの上方にそれら全体を覆うように設けられている。リフレクタ５２の基本的な機能は、複数のフラッシュランプＦＬから出射された光を保持部７の側に反射するというものである。リフレクタ５２はアルミニウム合金板にて形成されており、その表面（フラッシュランプＦＬに臨む側の面）はブラスト処理により粗面化加工が施されている。
【００４９】
チャンバー６の下方に設けられたハロゲン加熱部４の内部には複数本（本実施形態では４０本）のハロゲンランプＨＬが内蔵されている。複数のハロゲンランプＨＬは、電力供給回路４５からの電力供給を受けて発光し、チャンバー６の下方から下側チャンバー窓６４を介して熱処理空間６５へのハロゲン光の照射を行う。電力供給回路４５からの電力供給は制御部３によって制御される。図７は、複数のハロゲンランプＨＬの配置を示す平面図である。本実施形態では、上下２段に各２０本ずつのハロゲンランプＨＬが配設されている。各ハロゲンランプＨＬは、長尺の円筒形状を有する棒状ランプである。上段、下段ともに２０本のハロゲンランプＨＬは、それぞれの長手方向が保持部７に保持される基板Ｗの主面に沿って（つまり水平方向に沿って）互いに平行となるように配列されている。よって、上段、下段ともにハロゲンランプＨＬの配列によって形成される平面は水平面である。
【００５０】
また、図７に示すように、上段、下段ともに保持部７に保持される基板Ｗの中央部に対向する領域よりも周縁部に対向する領域におけるハロゲンランプＨＬの配設密度が高くなっている。すなわち、上下段ともに、ランプ配列の中央部よりも周縁部の方がハロゲンランプＨＬの配設ピッチが短い。このため、ハロゲン加熱部４からの光照射による加熱時に温度低下が生じやすい基板Ｗの周縁部により多い光量の照射を行うことができる。
【００５１】
また、上段のハロゲンランプＨＬからなるランプ群と下段のハロゲンランプＨＬからなるランプ群とが格子状に交差するように配列されている。すなわち、上段の各ハロゲンランプＨＬの長手方向と下段の各ハロゲンランプＨＬの長手方向とが直交するように計４０本のハロゲンランプＨＬが配設されている。
【００５２】
ハロゲンランプＨＬは、ガラス管内部に配設されたフィラメントに通電することでフィラメントを白熱化させて発光させるフィラメント方式の光源である。ガラス管の内部には、窒素やアルゴン等の不活性ガスにハロゲン元素（ヨウ素、臭素等）を微量導入した気体が封入されている。ハロゲン元素を導入することによって、フィラメントの折損を抑制しつつフィラメントの温度を高温に設定することが可能となる。したがって、ハロゲンランプＨＬは、通常の白熱電球に比べて寿命が長くかつ強い光を連続的に照射できるという特性を有する。また、ハロゲンランプＨＬは棒状ランプであるため長寿命であり、ハロゲンランプＨＬを水平方向に沿わせて配置することにより上方の基板Ｗへの放射効率が優れたものとなる。
【００５３】
また、図１に示すように、熱処理装置１は、ハロゲン加熱部４およびチャンバー６の側方にシャッター機構２を備える。シャッター機構２は、シャッター板２１およびスライド駆動機構２２を備える。シャッター板２１は、ハロゲン光に対して不透明な板であり、例えばチタン（Ｔｉ）にて形成されている。スライド駆動機構２２は、シャッター板２１を水平方向に沿ってスライド移動させ、ハロゲン加熱部４と保持部７との間の遮光位置にシャッター板２１を挿脱する。スライド駆動機構２２がシャッター板２１を前進させると、チャンバー６とハロゲン加熱部４との間の遮光位置（図１の二点鎖線位置）にシャッター板２１が挿入され、下側チャンバー窓６４と複数のハロゲンランプＨＬとが遮断される。これによって、複数のハロゲンランプＨＬから熱処理空間６５の保持部７へと向かう光は遮光される。逆に、スライド駆動機構２２がシャッター板２１を後退させると、チャンバー６とハロゲン加熱部４との間の遮光位置からシャッター板２１が退出して下側チャンバー窓６４の下方が開放される。
【００５４】
また、制御部３は、熱処理装置１に設けられた上記の種々の動作機構を制御する。制御部３のハードウェアとしての構成は一般的なコンピュータと同様である。すなわち、制御部３は、各種演算処理を行うＣＰＵ、基本プログラムを記憶する読み出し専用のメモリであるＲＯＭ、各種情報を記憶する読み書き自在のメモリであるＲＡＭおよび制御用ソフトウェアやデータなどを記憶しておく磁気ディスクを備えて構成される。制御部３のＣＰＵが所定の処理プログラムを実行することによって熱処理装置１における処理が進行する。また、図８に示したように、制御部３は、パルス発生器３１および波形設定部３２を備える。上述のように、入力部３３からの入力内容に基づいて、波形設定部３２がパルス信号の波形を設定し、それに従ってパルス発生器３１がＩＧＢＴ９６のゲートにパルス信号を出力する。さらに、制御部３は、チャンバー６に対する給排気の各バルブの開閉を制御することによってチャンバー６内の雰囲気調整を行うとともに、電力供給回路４５を制御することによってハロゲンランプＨＬの発光を制御する。
【００５５】
上記の構成以外にも熱処理装置１は、基板Ｗの熱処理時にハロゲンランプＨＬおよびフラッシュランプＦＬから発生する熱エネルギーによるハロゲン加熱部４、フラッシュ加熱部５およびチャンバー６の過剰な温度上昇を防止するため、様々な冷却用の構造を備えている。例えば、チャンバー６の壁体には水冷管（図示省略）が設けられている。また、ハロゲン加熱部４およびフラッシュ加熱部５は、内部に気体流を形成して排熱する空冷構造とされている。また、上側チャンバー窓６３とランプ光放射窓５３との間隙にも空気が供給され、フラッシュ加熱部５および上側チャンバー窓６３を冷却する。
【００５６】
次に、基板Ｗに対する処理手順について説明する。ここで処理対象となる基板Ｗは、高誘電率ゲート絶縁膜(high-k膜)が成膜されたシリコンの半導体基板である。典型的には、基板Ｗの基材であるシリコンの上に二酸化ケイ素の界面層膜が形成され、その二酸化ケイ素の薄膜の上にさらに高誘電率ゲート絶縁膜が成膜されている。
【００５７】
基板Ｗに形成される高誘電率ゲート絶縁膜としては、例えばＨｆＯ２，ＺｒＯ２，Ａｌ２Ｏ３，Ｌａ２Ｏ３等を用いることができる（本実施形態では、ＨｆＯ２）。高誘電率ゲート絶縁膜は、例えばＡＬＤ(Atomic Layer Deposition)によって高誘電率材料を二酸化ケイ素の界面層膜の上に堆積させることにより成膜される。高誘電率ゲート絶縁膜の膜厚は数ｎｍであるが、そのシリコン酸化膜換算膜厚（EOT:Equivalent oxide thickness）は１ｎｍ程度である。高誘電率ゲート絶縁膜の形成手法はＡＬＤに限定されるものではなく、例えばＭＯＣＶＤ(Metal Organic Chemical Vapor Deposition)等の公知の手法を採用することができる。いずれの手法であっても、堆積されたまま特段の処理を受けていない高誘電率ゲート絶縁膜中には多数の点欠陥等の欠陥が存在している。このような欠陥を有する高誘電率ゲート絶縁膜の熱処理が熱処理装置１によって行われる。以下、熱処理装置１における動作手順について説明する。熱処理装置１での動作手順は、制御部３が熱処理装置１の各動作機構を制御することにより進行する。
【００５８】
まず、高誘電率ゲート絶縁膜が形成された基板Ｗが熱処理装置１のチャンバー６に搬入される。基板Ｗの搬入時には、ゲートバルブ８５が開いて搬送開口部６６が開放され、装置外部の搬送ロボットにより搬送開口部６６を介して高誘電率ゲート絶縁膜が形成された基板Ｗがチャンバー６内の熱処理空間６５に搬入される。この際に、バルブ１８３を開放してチャンバー６内に窒素ガスを供給し続けることによって搬送開口部６６から窒素ガス流を流出させ、装置外部の雰囲気がチャンバー６内の流入するのを最小限に抑制するようにしても良い。搬送ロボットによって搬入された基板Ｗは保持部７の直上位置まで進出して停止する。そして、移載機構１０の一対の移載アーム１１が退避位置から移載動作位置に水平移動して上昇することにより、リフトピン１２が貫通孔７９を通ってサセプター７４の上面から突き出て基板Ｗを受け取る。
【００５９】
基板Ｗがリフトピン１２に載置された後、搬送ロボットが熱処理空間６５から退出し、ゲートバルブ８５によって搬送開口部６６が閉鎖されて熱処理空間６５が密閉空間とされる。そして、一対の移載アーム１１が下降することにより、基板Ｗは移載機構１０から保持部７のサセプター７４に受け渡されて水平姿勢に保持される。基板Ｗは、高誘電率ゲート絶縁膜が形成された表面を上面としてサセプター７４に保持される。また、基板Ｗは、サセプター７４の上面にて５個のガイドピン７６の内側に保持される。サセプター７４の下方にまで下降した一対の移載アーム１１は水平移動機構１３によって退避位置、すなわち凹部６２の内側に退避する。
【００６０】
基板Ｗがチャンバー６に収容されて熱処理空間６５が密閉空間とされた後、チャンバー６内にアンモニア雰囲気を形成する。具体的には、バルブ８９を開放することによって熱処理空間６５から排気を行うととともに、バルブ１８３およびバルブ１８７を開放することによって、ガス供給孔８１から熱処理空間６５にアンモニアと希釈ガスとしての窒素ガスとの混合ガスを供給する。その結果、チャンバー６内にて保持部７に保持された基板Ｗの周辺には減圧状態（約１００Ｐａ）にてアンモニア雰囲気が形成される。アンモニア雰囲気中におけるアンモニアの濃度（つまり、アンモニアと窒素ガスとの混合比）は、流量調整弁１８１および流量調整弁１８６によって規定される。本実施の形態では、アンモニア雰囲気中におけるアンモニアの濃度が約２．５vol.％となるように、流量調整弁１８６および流量調整弁１８１によってアンモニアおよび窒素ガスの流量が調整されている。なお、アンモニア雰囲気中におけるアンモニアの濃度は１０vol.％以下であれば良い。
【００６１】
また、チャンバー６内にアンモニア雰囲気が形成されるとともに、ハロゲン加熱部４の４０本のハロゲンランプＨＬが一斉に点灯して基板Ｗの予備加熱（アシスト加熱）が開始される。ハロゲンランプＨＬから出射されたハロゲン光は、石英にて形成された下側チャンバー窓６４およびサセプター７４を透過して基板Ｗの裏面から照射される。基板Ｗの裏面とは、高誘電率ゲート絶縁膜が形成された表面とは反対側の主面である。ハロゲンランプＨＬからの光照射を受けることによって基板Ｗの温度が上昇する。なお、移載機構１０の移載アーム１１は凹部６２の内側に退避しているため、ハロゲンランプＨＬによる加熱の障害となることは無い。
【００６２】
ハロゲンランプＨＬによる予備加熱を行うときには、基板Ｗの温度が接触式温度計１３０によって測定されている。すなわち、熱電対を内蔵する接触式温度計１３０がサセプター７４に保持された基板Ｗの下面に切り欠き部７７を介して接触して昇温中の基板温度を測定する。測定された基板Ｗの温度は制御部３に伝達される。制御部３は、ハロゲンランプＨＬからの光照射によって昇温する基板Ｗの温度が所定の予備加熱温度Ｔ１に到達したか否かを監視しつつ、ハロゲンランプＨＬの出力を制御する。すなわち、制御部３は、接触式温度計１３０による測定値に基づいて、基板Ｗの温度が予備加熱温度Ｔ１となるように電力供給回路４５をフィードバック制御してハロゲンランプＨＬの強度を調整している。予備加熱温度Ｔ１は３００℃以上６００℃以下であり、本実施形態では３００℃である。なお、ハロゲンランプＨＬからの光照射によって基板Ｗを昇温するときには、放射温度計１２０による温度測定は行わない。これは、ハロゲンランプＨＬから照射されるハロゲン光が放射温度計１２０に外乱光として入射し、正確な温度測定ができないためである。
【００６３】
基板Ｗの温度が予備加熱温度Ｔ１に到達した後、制御部３は基板Ｗをその予備加熱温度Ｔ１に暫時維持する。具体的には、接触式温度計１３０によって測定される基板Ｗの温度が予備加熱温度Ｔ１に到達した時点にて制御部３が電力供給回路４５を制御してハロゲンランプＨＬの強度を調整し、基板Ｗの温度をほぼ予備加熱温度Ｔ１に維持している。
【００６４】
このようなハロゲンランプＨＬによる予備加熱を行うことによって、高誘電率ゲート絶縁膜および下地の二酸化ケイ素の界面層膜を含む基板Ｗの全体を予備加熱温度Ｔ１に均一に昇温している。ハロゲンランプＨＬによる予備加熱の段階においては、より放熱が生じやすい基板Ｗの周縁部の温度が中央部よりも低下する傾向にあるが、ハロゲン加熱部４におけるハロゲンランプＨＬの配設密度は、基板Ｗの中央部に対向する領域よりも周縁部に対向する領域の方が高くなっている。このため、放熱が生じやすい基板Ｗの周縁部に照射される光量が多くなり、予備加熱段階における基板Ｗの面内温度分布を均一なものとすることができる。
【００６５】
次に、基板Ｗの温度が予備加熱温度Ｔ１に到達して所定時間が経過した時点でフラッシュランプＦＬから閃光を照射することによるフラッシュ加熱処理を実行する。フラッシュランプＦＬがフラッシュ光照射を行うに際しては、予め電源ユニット９５によってコンデンサ９３に電荷を蓄積しておく。そして、コンデンサ９３に電荷が蓄積された状態にて、制御部３のパルス発生器３１からＩＧＢＴ９６にパルス信号を出力してＩＧＢＴ９６をオンオフ駆動する。
【００６６】
パルス信号の波形は、パルス幅の時間（オン時間）とパルス間隔の時間（オフ時間）とをパラメータとして順次設定したレシピを入力部３３から入力することによって規定することができる。このようなレシピをオペレータが入力部３３から制御部３に入力すると、それに従って制御部３の波形設定部３２はオンオフを繰り返すパルス波形を設定する。そして、波形設定部３２によって設定されたパルス波形に従ってパルス発生器３１がパルス信号を出力する。その結果、ＩＧＢＴ９６のゲートには設定された波形のパルス信号が印加され、ＩＧＢＴ９６のオンオフ駆動が制御されることとなる。具体的には、ＩＧＢＴ９６のゲートに入力されるパルス信号がオンのときにはＩＧＢＴ９６がオン状態となり、パルス信号がオフのときにはＩＧＢＴ９６がオフ状態となる。
【００６７】
また、パルス発生器３１から出力するパルス信号がオンになるタイミングと同期して制御部３がトリガー回路９７を制御してトリガー電極９１に高電圧（トリガー電圧）を印加する。コンデンサ９３に電荷が蓄積された状態にてＩＧＢＴ９６のゲートにパルス信号が入力され、かつ、そのパルス信号がオンになるタイミングと同期してトリガー電極９１に高電圧が印加されることにより、パルス信号がオンのときにはガラス管９２内の両端電極間で必ず電流が流れ、そのときのキセノンの原子あるいは分子の励起によって光が放出される。
【００６８】
このようにしてフラッシュランプＦＬが発光し、保持部７に保持された基板Ｗの表面にフラッシュ光が照射される。本実施形態のフラッシュランプＦＬから放射されるフラッシュ光は、分光分布にて波長２００ｎｍ〜３００ｎｍの範囲内にピークを有するとともに、分光分布にて波長５００ｎｍに対する波長３００ｎｍの相対強度が２０％以上である（図９）。また、フラッシュランプＦＬからのフラッシュ光を透過するランプ光放射窓５３および上側チャンバー窓６３は合成石英にて形成されている。このため、高誘電率ゲート絶縁膜が形成された基板Ｗの表面には、紫外域の波長成分を比較的多く含むフラッシュ光が照射される。具体的には、高誘電率ゲート絶縁膜に対して、分光分布にて波長２００ｎｍ〜３００ｎｍの範囲内にピークを有するとともに、分光分布にて波長５００ｎｍに対する波長３００ｎｍの相対強度が２０％以上であるフラッシュ光が照射される。
【００６９】
ここで、ＩＧＢＴ９６を使用することなくフラッシュランプＦＬを発光させた場合には、コンデンサ９３に蓄積されていた電荷が１回の発光で消費され、フラッシュランプＦＬからの出力波形は幅が０．１ミリセカンドないし１０ミリセカンド程度のシングルパルスとなる。これに対して、本実施の形態では、回路中にスイッチング素子たるＩＧＢＴ９６を接続してそのゲートにパルス信号を出力することにより、コンデンサ９３からフラッシュランプＦＬへの電荷の供給をＩＧＢＴ９６によって断続してフラッシュランプＦＬに流れる電流を制御している。その結果、いわばフラッシュランプＦＬの発光がチョッパ制御されることとなり、コンデンサ９３に蓄積された電荷が分割して消費され、極めて短い時間の間にフラッシュランプＦＬが点滅を繰り返す。なお、回路を流れる電流値が完全に”０”になる前に次のパルスがＩＧＢＴ９６のゲートに印加されて電流値が再度増加するため、フラッシュランプＦＬが点滅を繰り返している間も発光出力が完全に”０”になるものではない。従って、ＩＧＢＴ９６によってフラッシュランプＦＬへの電荷の供給を断続することにより、フラッシュランプＦＬの発光パターンを自在に規定することができ、発光時間および発光強度を自由に調整することができる。ＩＧＢＴ９６によって調整されるフラッシュランプＦＬのフラッシュ光照射時間は０．２ミリ秒以上１秒以下であり、本実施形態では３ミリ秒とされている。
【００７０】
高誘電率ゲート絶縁膜が成膜された基板Ｗの表面にフラッシュランプＦＬからフラッシュ光を照射することによって、高誘電率ゲート絶縁膜を含む基板Ｗの表面は瞬間的に処理温度Ｔ２にまで昇温する。フラッシュ光照射によって基板Ｗの表面が到達する最高温度（ピーク温度）である処理温度Ｔ２は６００℃以上１２００℃以下であり、本実施形態では９５０℃である。アンモニア雰囲気中にて基板Ｗの表面が処理温度Ｔ２にまで昇温すると、高誘電率ゲート絶縁膜の窒化が促進されることとなる。なお、フラッシュランプＦＬからの照射時間は１秒以下の短時間であるため、基板Ｗの表面温度が予備加熱温度Ｔ１から処理温度Ｔ２にまで昇温するのに要する時間も１秒未満の極めて短時間である。
【００７１】
アンモニア雰囲気中にてフラッシュ光照射によって高誘電率ゲート絶縁膜が処理温度Ｔ２に加熱されることによって高誘電率ゲート絶縁膜の表面から窒素原子が浸透して窒化が進行する。但し、フラッシュランプＦＬのフラッシュ光照射時間は０．２ミリ秒以上１秒以下の極めて短時間であるため、フラッシュ加熱によって高誘電率ゲート絶縁膜の全体が窒化されることはなく、窒素原子の浸透は高誘電率ゲート絶縁膜の表面から所定深さまでの一部領域に留まる。すなわち、窒化は高誘電率ゲート絶縁膜の下地である二酸化ケイ素の界面層膜にまで到達することはなく、その結果二酸化ケイ素膜の窒化は抑制されることとなる。
【００７２】
また、ＨｆＯ２の高誘電率ゲート絶縁膜のバンドギャップを超えて電子を遷移させるのに必要なエネルギーを有する光の波長は３００ｎｍ以下である。すなわち、波長３００ｎｍ以下の紫外光に対しては高誘電率ゲート絶縁膜は高い吸収特性を示す。本実施形態のように、高誘電率ゲート絶縁膜に紫外域の波長成分を比較的多く含むフラッシュ光を照射すると、高誘電率ゲート絶縁膜によってフラッシュ光が効率良く吸収される一方、フラッシュ光が高誘電率ゲート絶縁膜を透過して下地の二酸化ケイ素の膜にまで到達することはない。従って、下地の二酸化ケイ素の界面層膜を加熱することなく、高誘電率ゲート絶縁膜のみを加熱してその窒化処理を促進することができる。
【００７３】
また、アンモニアも紫外光に対して高い吸収特性を有している。よって、アンモニア雰囲気中にて紫外域の波長成分を比較的多く含むフラッシュ光を照射すると、アンモニアの分子もフラッシュ光を吸収して活性化され、高誘電率ゲート絶縁膜の窒化をさらに促進させることができる。
【００７４】
フラッシュランプＦＬによるフラッシュ光照射が終了すると、ＩＧＢＴ９６がオフ状態となってフラッシュランプＦＬの発光が停止し、基板Ｗの表面温度は目標温度Ｔ２から急速に降温する。また、ハロゲンランプＨＬも消灯し、これによって基板Ｗが予備加熱温度Ｔ１からも降温する。基板Ｗの加熱処理終了後にはバルブ１８７のみを閉止して、チャンバー６内を窒素ガス雰囲気に置換する。また、ハロゲンランプＨＬが消灯するのと同時に、シャッター機構２がシャッター板２１をハロゲン加熱部４とチャンバー６との間の遮光位置に挿入する。ハロゲンランプＨＬが消灯しても、すぐにフィラメントや管壁の温度が低下するものではなく、暫時高温のフィラメントおよび管壁から輻射熱が放射され続け、これが基板Ｗの降温を妨げる。シャッター板２１が挿入されることによって、消灯直後のハロゲンランプＨＬから熱処理空間６５に放射される輻射熱が遮断されることとなり、基板Ｗの降温速度を高めることができる。
【００７５】
また、シャッター板２１が遮光位置に挿入された時点で放射温度計１２０による温度測定を開始する。すなわち、保持部７に保持された基板Ｗの下面からサセプター７４の開口部７８を介して放射された赤外光の強度を放射温度計１２０が測定して降温中の基板Ｗの温度を測定する。測定された基板Ｗの温度は制御部３に伝達される。
【００７６】
消灯直後の高温のハロゲンランプＨＬからは多少の放射光が放射され続けるのであるが、放射温度計１２０はシャッター板２１が遮光位置に挿入されているときに基板Ｗの温度測定を行うため、ハロゲンランプＨＬからチャンバー６内の熱処理空間６５へと向かう放射光は遮光されている。従って、放射温度計１２０は外乱光の影響を受けることなく、サセプター７４に保持された基板Ｗの温度を正確に測定することができる。また、放射温度計１２０の測定波長域は赤外域におけるアンモニアの吸収波長域を含まないため、チャンバー６内に残留するアンモニアによって基板Ｗの温度測定が阻害されることは防止される。
【００７７】
制御部３は、放射温度計１２０によって測定される基板Ｗの温度が所定温度まで降温したか否かを監視する。そして、基板Ｗの温度が所定以下にまで降温した後、移載機構１０の一対の移載アーム１１が再び退避位置から移載動作位置に水平移動して上昇することにより、リフトピン１２がサセプター７４の上面から突き出て熱処理後の基板Ｗをサセプター７４から受け取る。続いて、ゲートバルブ８５により閉鎖されていた搬送開口部６６が開放され、リフトピン１２上に載置された基板Ｗが装置外部の搬送ロボットにより搬出され、熱処理装置１における基板Ｗの加熱処理が完了する。
【００７８】
本実施形態においては、高誘電率ゲート絶縁膜が成膜された基板Ｗの表面にアンモニア雰囲気中にてフラッシュランプＦＬから０．２ミリ秒以上１秒以下の照射時間にてフラッシュ光を照射することによって、アンモニア雰囲気中で高誘電率ゲート絶縁膜を処理温度Ｔ２に加熱して高誘電率ゲート絶縁膜の窒化処理を行っている。高誘電率ゲート絶縁膜が窒化されることによって、堆積後に高誘電率ゲート絶縁膜中に存在していた欠陥が低減され、そのような欠陥に起因したリーク電流を抑制することができる。また、フラッシュランプＦＬのフラッシュ光照射時間は０．２ミリ秒以上１秒以下の極めて短時間であるため、高誘電率ゲート絶縁膜の下地に形成されている二酸化ケイ素の界面層膜の窒化は防止される。
【００７９】
ところで、本実施形態では、チャンバー６の内壁（つまり、チャンバー側部６１および反射リング６８，６９）がステンレススチールにて形成され、そのチャンバー６内の熱処理空間６５にアンモニア雰囲気を形成して熱処理を行っている。チャンバー６の内壁面に何らの処理を施さずにステンレススチールがそのまま露出していると、熱処理空間６５にアンモニアを導入したときにチャンバー６の内壁面に容易にアンモニアが吸着することとなる。そうすると、既述したように、メンテナンス時等にチャンバー６を大気開放する前にチャンバーに対する真空排気と窒素ガス充填とを繰り返し１０回以上行ってチャンバー６の内壁面に付着したアンモニアを除去しなければならなかった。
【００８０】
そこで、第１実施形態においては、チャンバー６の内壁面に酸化チタン（ＴｉＯ２）のコーティング膜を成膜している。チャンバー６の内壁面は、熱処理空間６５に露出しているチャンバー側部６１の壁面および反射リング６８，６９の壁面を含む。
【００８１】
図１０は、チャンバー６の内壁面に成膜した酸化チタンのコーティング膜の作用を模式的に示す図である。チャンバー６の内壁面には酸化チタンのコーティング膜９８が成膜されている。なお、図１０ではチャンバー側壁６１の内壁面に成膜したコーティング膜９８を例示しているが、上下の反射リング６８，６９についても同様である。
【００８２】
ステンレススチールのチャンバー６の内壁面に対して酸化チタンのコーティング膜９８を成膜する手法としては、例えばＣＶＤ（chemical vapor deposition）やスパッタ法等の公知の成膜手法を採用することができる。コーティング膜９８の膜厚は約１μｍである。チャンバー６の内壁面の全面に酸化チタンのコーティング膜９８を成膜する必要は必ずしもなく、当該内壁面の一部に成膜するようにしても良いが、なるべく広い領域にコーティング膜９８を成膜するのが好ましい。
【００８３】
チャンバー６の内壁面に酸化チタンのコーティング膜９８を成膜した場合であっても、熱処理空間６５にアンモニア雰囲気を形成したときには、酸化チタンのコーティング膜９８に対するアンモニア分子の付着自体は生じる。ここで、酸化チタンは光触媒作用を有する物質として広く知られている。そして、フラッシュランプＦＬが発光したときには、チャンバー６の内壁面にもフラッシュ光が照射される。
【００８４】
図１０に示すように、アンモニアの分子が付着しているコーティング膜９８に矢印ＡＲ１０に示す如くフラッシュ光が照射されると、酸化チタンの光触媒作用によってアンモニアが窒素と水素とに分解される。その結果、チャンバー６の内壁面に成膜されたコーティング膜９８に付着したアンモニアがフラッシュ光照射時に発現する酸化チタンの光触媒作用によって分解されてコーティング膜９８から除去されることとなる。
【００８５】
酸化チタンは、紫外光を吸収したときに光触媒作用を発現する。従来の典型的なキセノンフラッシュランプから出射されたフラッシュ光は可視光の波長成分を主として含むものであったが、第１実施形態のフラッシュランプＦＬは紫外域の波長成分を比較的多く含むフラッシュ光を照射するため、酸化チタンのコーティング膜９８に光触媒作用を効果的に発現させることができる。
【００８６】
また、フラッシュランプＦＬは、処理対象となる基板Ｗに対してフラッシュ光照射を行うごとに発光するものである。そして、アンモニア分子が付着したコーティング膜９８にフラッシュ光が照射されるごとに当該アンモニア分子が分解されてコーティング膜９８から除去される。このことは、チャンバー６の内壁面に酸化チタンのコーティング膜９８を成膜することにより、基板Ｗの処理のために熱処理空間６５にアンモニア雰囲気を形成したときにコーティング膜９８にアンモニア分子が付着するものの、続くフラッシュ光照射によって付着したアンモニア分子が分解されてコーティング膜９８から除去され、結果としてチャンバー６の内壁面へのアンモニアの付着を抑制できることを意味している。
【００８７】
コーティング膜９８に付着したアンモニア分子は、フラッシュ光照射時の酸化チタンの光触媒作用によって水素と窒素とに分解されて水素および窒素のラジカルとして熱処理空間６５に放出される。熱処理空間６５に放出された水素および窒素のラジカルの大半は排気部１９０によってチャンバー６の外部へと排出される。但し、熱処理空間６５に放出された窒素ラジカルの一部は、基板Ｗに到達して高誘電率ゲート絶縁膜の窒化に寄与する。反応性に富む窒素ラジカルが高誘電率ゲート絶縁膜の窒化に寄与することによって、酸化チタンのコーティング膜９８を成膜することなく単に熱処理空間６５にアンモニア雰囲気を形成した場合と比較して高誘電率ゲート絶縁膜の窒化量を増大させることができる。
【００８８】
また、熱処理装置１のメンテナンスを行うときには以下のような手順にてチャンバー６の大気開放を行う。まず、チャンバー６内に基板Ｗを搬入することなく、バルブ８９およびバルブ１８３を開放して熱処理空間６５を窒素雰囲気に置換する。次に、チャンバー６内に基板Ｗが存在していない状態でフラッシュランプＦＬからフラッシュ光を照射する。このときのフラッシュ光の積算照射量は例えば１０Ｊ／ｃｍ２である。また、フラッシュランプＦＬは紫外域の波長成分を比較的多く含むフラッシュ光を照射する。
【００８９】
このフラッシュ光照射によって、コーティング膜９８に残留付着していたアンモニアが酸化チタンの光触媒作用によって水素と窒素とに分解されてコーティング膜９８から除去される。その後、チャンバー６に対するサイクルパージ（真空排気と窒素ガス充填との繰り返し）を３回程度行ってからチャンバー６の大気開放を行う。従来、酸化チタンのコーティング膜９８を成膜していないチャンバーにてアンモニア濃度を大気開放可能な１ｐｐｍ以下にまでするためにはチャンバーに対する真空排気と窒素ガス充填とを繰り返し１０回以上行う必要があった。これに対して、チャンバー６の内壁面に酸化チタンのコーティング膜９８を成膜することにより、チャンバー６に対する真空排気と窒素ガス充填とを繰り返し３回程度行えば、チャンバー６内の熱処理空間６５におけるアンモニア濃度を大気開放が可能な１ｐｐｍ以下とすることができる。
【００９０】
従って、熱処理装置１のメンテナンス時にチャンバー６を大気開放する際に、チャンバー６に対するサイクルパージの回数を従来の３分の１以下にすることができ、チャンバー６を大気開放するまでに要する時間を従来より大幅に短縮することができる。その結果、熱処理装置１のメンテナンス時間全体をも短縮することが可能となる。
【００９１】
＜第２実施形態＞
次に、本発明の第２実施形態について説明する。第２実施形態の熱処理装置の全体構成は第１実施形態と概ね同じである。また、第２実施形態における基板Ｗの処理手順も第１実施形態と同じである。第２実施形態が第１実施形態と相違するのは、酸化チタンのコーティング膜９８にシリコンおよび窒素の少なくともいずれか一方を添加している点である。
【００９２】
第２実施形態においても、チャンバー６の内壁面には酸化チタンのコーティング膜９８が成膜されている。そして、第２実施形態では、酸化チタンのコーティング膜９８にシリコンおよび窒素の少なくともいずれか一方が添加される。一般に酸化チタンは紫外光が照射されたときに光触媒作用を示すのであるが（第１実施形態では紫外域の波長成分を比較的多く含むフラッシュ光を照射している）、シリコンおよび窒素の少なくともいずれか一方が添加された酸化チタンは可視光が照射されたときにも光触媒作用を示すことが知られている（例えば、特開２００６−２１１１２号参照）。
【００９３】
従って、チャンバー６の内壁面に成膜された酸化チタンのコーティング膜９８にシリコンおよび窒素の少なくともいずれか一方を添加することにより、可視光の波長成分を主として含むフラッシュ光を出射する従来の典型的なキセノンフラッシュランプを用いても第１実施形態と同様の効果を得ることができる。なお、酸化チタンのコーティング膜９８へのシリコンおよび窒素の添加方法は、特開２００６−２１１１２号に提示されている処理と同様にすれば良い。また、窒素の添加に関しては、特段の添加処理を行っていない通常の酸化チタンのコーティング膜９８をチャンバー６の内壁面に成膜し、チャンバー６内にアンモニア雰囲気を形成した状態でのフラッシュ光照射を繰り返す課程で、コーティング膜９８自体が徐々に窒化されることによって窒素添加を行うことも可能である。
【００９４】
＜第３実施形態＞
次に、本発明の第３実施形態について説明する。第３実施形態の熱処理装置の全体構成は第１実施形態と概ね同じである。また、第３実施形態における基板Ｗの処理手順も第１実施形態と同じである。第１，２実施形態ではチャンバー６の内壁面に酸化チタンのコーティング膜９８を成膜していたが、それに加えて第３実施形態では上側チャンバー窓６３および下側チャンバー窓６４の内壁面にも酸化チタンのコーティング膜を成膜している。
【００９５】
第３実施形態においては、チャンバー６の内壁面（チャンバー側部６１の内壁面および反射リング６８，６９の内壁面）に加えて上側チャンバー窓６３および下側チャンバー窓６４の内壁面にも酸化チタンのコーティング膜を成膜しているため、熱処理空間６５を囲む全ての壁面に酸化チタンのコーティング膜が成膜されることとなる。上側チャンバー窓６３および下側チャンバー窓６４の内壁面とは、熱処理空間６５に露出している上側チャンバー窓６３および下側チャンバー窓６４の壁面であり、上側チャンバー窓６３であれば下面であり、下側チャンバー窓６４であれば上面である。石英の上側チャンバー窓６３および下側チャンバー窓６４に酸化チタンのコーティング膜を成膜する手法としてはＣＶＤやイオンプレーティング等の成膜手法を用いることができる。上側チャンバー窓６３および下側チャンバー窓６４の内壁面に成膜する酸化チタンのコーティング膜は、第２実施形態のようにシリコンおよび窒素の少なくともいずれか一方を添加したものであっても良いし、第１実施形態のように添加物を含まないものであっても良い。
【００９６】
上側チャンバー窓６３および下側チャンバー窓６４の内壁面を含む熱処理空間６５を囲む全ての壁面に酸化チタンのコーティング膜を成膜することにより、第１実施形態と同様の効果をより顕著に得ることができる。特に、基板Ｗがφ３００ｍｍ以上の半導体ウェハーであれば、それを収容するチャンバー６の上側チャンバー窓６３および下側チャンバー窓６４の面積はチャンバー６の内壁面の面積よりも相当に大きくなり、上側チャンバー窓６３および下側チャンバー窓６４の内壁面に酸化チタンのコーティング膜を成膜することによるアンモニアの分解効果は大きなものとなる。
【００９７】
但し、上側チャンバー窓６３および下側チャンバー窓６４はそれぞれフラッシュランプＦＬから出射されたフラッシュ光およびハロゲンランプＨＬから出射されたハロゲン光を透過する石英窓であり、そのような石英窓に酸化チタンのコーティング膜を成膜するとコーティング膜自体がフィルターとして作用することによって石英窓本来の機能が損なわれるおそれがある。例えば、第１実施形態の上側チャンバー窓６３の下面に酸化チタンのコーティング膜を成膜すると、フラッシュランプＦＬから出射された紫外域の波長成分を比較的多く含むフラッシュ光が酸化チタンのコーティング膜によってカットされるおそれがある。このため、フラッシュランプＦＬまたはハロゲンランプＨＬから出射される光の主たる波長域と酸化チタンの吸収波長域が重なる場合には、上側チャンバー窓６３および下側チャンバー窓６４の一部に酸化チタンのコーティング膜を成膜するのが好ましい。このとき、均一にコーティング膜を成膜するために、例えば市松模様に酸化チタンのコーティング膜を成膜するのが好ましい。
【００９８】
＜変形例＞
以上、本発明の実施の形態について説明したが、この発明はその趣旨を逸脱しない限りにおいて上述したもの以外に種々の変更を行うことが可能である。例えば、上記実施形態においては、酸化チタンのコーティング膜を成膜していたが、これに限定されるものではなく、光触媒作用を有する他の物質にてコーティング膜を成膜するようにしても良い。もっとも、熱的安定性、耐食性等の観点から光触媒作用を有する物質として酸化チタンを採用するのが好ましい。
【００９９】
また、上記実施形態においては、ＩＧＢＴ９６によってフラッシュランプＦＬの発光を制御するようにしていたが、ＩＧＢＴ９６は必ずしも必須の要素ではない。ＩＧＢＴ９６を用いなくても、コンデンサ９３への印加電圧やコイル９４のインダクタンスによってフラッシュランプＦＬの照射条件を調整することができる。
【符号の説明】
【０１００】
１  熱処理装置
２  シャッター機構
３  制御部
４  ハロゲン加熱部
５  フラッシュ加熱部
６  チャンバー
７  保持部
１０  移載機構
６１  チャンバー側部
６３  上側チャンバー窓
６４  下側チャンバー窓
６５  熱処理空間
７４  サセプター
９８  コーティング膜
１８０  アンモニア供給機構
ＦＬ  フラッシュランプ
ＨＬ  ハロゲンランプ
Ｗ  基板
【図１】
0006527733.tif 000002
【図２】
0006527733.tif 000003
【図３】
0006527733.tif 000004
【図４】
0006527733.tif 000005
【図５】
0006527733.tif 000006
【図６】
0006527733.tif 000007
【図７】
0006527733.tif 000008
【図８】
0006527733.tif 000009
【図９】
0006527733.tif 000010
【図１０】
0006527733.tif 000011